이때 , 본 발명 에서 는 침탄 처리 되 는 소재 ( 2 ) 의 표면 경도 뿐 만 아니 라 내마모성 을 개선 시키 기 위해 상기 가 열실 ( 22 ) 에서 소재 ( 2 ) 를 520 ∼ 620 ℃ 의 온도 로 1 차 예열 한 다음 유조 실 ( 23 ) 에서 930 ∼ 960 ℃ 의 온도 로 5 ∼ 8 분 동안 1 차 침탄 처리 후 , 배 출대 ( 24 ) 에서 상온 1 차 냉각 하 고 , 상기 1 차 냉각 된 소재 ( 2 ) 를 85 ∼ 92 ℃ 의 온도 로 5 ∼ 7 분 동안 2 차 세정 하 고 , 83 ∼ 87 ℃ 의 온도 에서 10 ∼ 12 분 동안 2 차 건조 한 다음 , 소재 ( 2 ) 를 다시 가 열실 ( 22 ) 로 이동 시켜 580 ∼ 640 ℃ 의 온도 로 2 차 예열 하 고 , 유조 실 ( 23 ) 에서 950 ∼ 970 ℃ 의 온도 로 7 ∼ 10 분 동안 2 차 침탄 처리 후 , 배 출대 ( 24 ) 에서 상온 2 차 냉각 하 도록 구성 한다 .